(57)【要約】【課題】切断時に回転鋸の表面（側面）にヤニ等の付着物が付着しないようにすることにより、切断時の回転負荷及び摩擦熱を低減する。【解決手段】円板状の台金（７）の外周に多数の歯（６）を有する回転鋸（５）において、前記台金（７）及び歯（６）の表面にポリシラザン溶液を塗布し、これを酸化させてシリカ膜（１０）を形成した後、前記各歯（６）のすくい面（８ａ）を研削して該すくい面（８ａ）のシリカ膜（１０ａ）を除去するとともに、該すくい面（８ａ）を所定のすくい角にする。【選択図】　　　　図１
2004025316.tif 000002
【特許請求の範囲】
【請求項１】
円板状の台金（７）の外周に多数の歯（６）を有する回転鋸（５）において、前記台金（７）及び歯（６）の表面にポリシラザン溶液を塗布し、これを酸化させてシリカ膜（１０）を形成した後、前記各歯（６）のすくい面（８ａ）を研削して該すくい面（８ａ）のシリカ膜（１０ａ）を除去するとともに、該すくい面（８ａ）を所定のすくい角にしたことを特徴とする回転鋸。
【請求項２】
各歯（６）のすくい面（８ａ）及び逃げ面（８ｂ）を研削して該すくい面（８ａ）及び逃げ面（８ｂ）のシリカ膜（１０ａ，１０ｂ）を除去するとともに、該すくい面（８ａ）及び逃げ面（８ｂ）を所定のすくい角及び逃げ角にしたことを特徴とする請求項１記載の回転鋸。
【発明の詳細な説明】
【０００１】
【発明の属する技術分野】
本発明は、木材、鋼材等を切断する回転鋸に関するものである。
【０００２】
【従来の技術】
従来の技術として、図５に示すものがあった。図５において、１は外周に多数の歯２を有する回転鋸であり、円板状の台金３の外周に鋸歯形の刃台３ａを所定ピッチで形成し、各刃台３ａの回転面側に超硬チップ４をロウ付けし、該刃台３ａ及び超硬チップ４により鋸歯形の歯２を形成する。上記台金３はＳＫＳ−５、あるいはＳＫ−５等の鋼板材により形成され、表面にクロムメッキを施している。また、上記超硬チップ４は各刃台３ａにロウ付けした後、そのすくい面４ａ、逃げ面４ｂ、及び側面４ｃを研削して尖鋭な先端切れ刃及び側面切れ刃を形成する。
【０００３】
【発明が解決しようとする課題】
上記従来のものは、特に木材を切削した際に、該木材のヤニ（粘液）等の付着物が台金３の表面（側面）及び超硬チップ４の側面４ｃに付着し易く、切断時の回転負荷及び摩擦熱が増大するものであった。本発明は、回転鋸の表面を平滑な鏡面状にすることにより、上記不具合を解消した新規な回転鋸を得ることを目的とする。
【０００４】
【課題を解決するための手段】
本発明は、上記目的を達成するために以下の如く構成したものである。即ち、請求項１に係る発明は、円板状の台金の外周に多数の歯を有する回転鋸において、前記台金及び歯の表面にポリシラザン溶液を塗布し、これを酸化させてシリカ膜を形成した後、前記各歯のすくい面を研削して該すくい面のシリカ膜を除去するとともに、該すくい面を所定のすくい角にしたものである。
また、請求項２に係る発明は、前記各歯のすくい面及び逃げ面を研削して該すくい面及び逃げ面のシリカ膜を除去するとともに、該すくい面及び逃げ面を所定のすくい角及び逃げ角にしたものである。
【０００５】
【発明の実施の形態】
以下本発明の実施例を図面に基いて説明する。図面において、図１は本発明の実施例を示す一次処理した回転鋸の一部断面部分側面図、図２は本発明の実施例を示す研削した回転鋸の一部断面部分側面図、図３は図２のＩＩＩ−ＩＩＩ断面図、図４は図２のＩＶ−ＩＶ断面図である。
【０００６】
図１、図２において、５は表面がシリカ膜１０により被覆された回転鋸である。該回転鋸５は、ＳＫＳ−５、ＳＫ−５等の鋼板材により外周に鋸歯形の刃台７ａを所定ピッチで有する円板状の台金７を形成し、各刃台７ａの回転面側に超硬チップ８をロウ付けしてなり、該超硬チップ８及び上記刃台７ａにより鋸歯形の歯６を形成する。本例では、図３、図４に示すように、各超硬チップ８の先端傾き角が交互に左下がりの先端傾き角Ｄ１と右下がりの先端傾き角Ｄ２となるように形成されている。
【０００７】
上記シリカ膜１０は以下の如くして形成される、即ち、台金７の各刃台７ａに超硬チップ８をロウ付けし、該超硬チップ８の逃げ面８ｂ、及び側面８ｃを研削した後、回転鋸本体、つまり台金７及び歯６の全面にポリシラザンの有機溶媒溶液を塗布し、これを酸化させて厚さ約０．５μｍのシリカ膜１０を形成し、該シリカ膜１０により、図１に示すように、台金７及び歯６の全面を被覆する。
【０００８】
ここで、前述したポリシラザンの有機溶媒溶液は市販品（商品名：ペガソールＡＮ４５溶液、メーカー名：クラリアントジャパン株式会社）からなり、ポリシラザン（ペルヒドロポリシラザン）をキシレン、ミネラルターペン、高沸点芳香族系化合物等の溶媒に溶かしてなる。該ポリシラザンの有機溶媒溶液（ポリシラザン溶液）を金属、樹脂等の基材に塗布して大気中で焼成することにより、水分や酸素と反応し、４５０℃程度で緻密な高純度のシリカ（アモルファス　ＳｉＯ２）膜になることが知られている。また、このようにして得られたシリカ膜は、表面が平滑で所定の硬度を有するとともに、耐熱性に優れていることが知られている。
【０００９】
上記シリカ膜１０が形成された後、各歯６のすくい面、即ち各超硬チップ８のすくい面８ａを研削し、該すくい面８ａを覆っていたシリカ膜１０ａを除去するとともに、該すくい面８ａが所定のすくい角Ａとなるように仕上げる。これにより、各超硬チップ８の先端切れ刃Ｐ１を尖鋭にする。
【００１０】
なお、上記超硬チップ８の逃げ面８ｂにヤニ等の付着物が付着し難い場合は、前記各超硬チップ８のすくい面８ａ及び逃げ面８ｂの双方を研削し、該すくい面８ａ及び逃げ面８ｂを覆うシリカ膜１０ａ，１０ｂを除去するとともに、これらを所定のすくい角及び逃げ角にして上記先端切れ刃Ｐ１を超硬チップのみにより形成し、該先端切れ刃Ｐ１の初期切削性能をより高くするようにしてもよい。また、上記超硬チップ８の逃げ面８ｂ及び側面８ｃにヤニ等の付着物が付着し難い場合は、すくい面８ａ、逃げ面８ｂ、及び側面８ｃを研削し、これらの面を覆うシリカ膜を除去するようにしてもよい。
【００１１】
【発明の効果】
以上の説明から明らかな如く、請求項１に係る発明は、すくい面を除く台金及び歯の表面をシリカ膜により被覆して光沢を有する鏡面にしたので、この部にヤニ等の付着物が付着し難くなり、切削時における回転負荷、及び摩擦熱が低減することになる。また、回転鋸の全面をシリカ膜により被覆した後にそのすくい面を研削してこの面のシリカ膜を除去するようにしたので、各すくい面をマスキングしてポリシラザン溶液を塗布する必要がなく、ポリシラザン溶液の塗布作業が簡素になるとともに、切削性能の低下を防止することができる。
請求項２に係る発明は、回転鋸の全面をシリカ膜により被覆した後にそのすくい面及び逃げ面を研削してこれらの面のシリカ膜を除去するようにしたので、ポリシラザン溶液の塗布作業を簡素にしながら、先端切れ刃の切削性能を高くすることができる。
【図面の簡単な説明】
【図１】本発明の実施例を示す一次処理した回転鋸の一部断面部分側面図である。
【図２】本発明の実施例を示す研削した回転鋸の一部断面部分側面図である。
【図３】図２のＩＩＩ−ＩＩＩ断面図である。
【図４】図２のＩＶ−ＩＶ断面図である。
【図５】従来例を示す回転鋸の部分側面図である。
【符号の説明】
５　　回転鋸
６　　歯
７　　台金
７ａ　刃台
８　　超硬チップ
８ａ　すくい面
８ｂ　逃げ面
８ｃ　側面
１０，１０ａ，１０ｂ　　シリカ膜
Ａ　　すくい角
Ｄ１，Ｄ２　先端傾き角
Ｐ１　　先端切れ刃
【図１】
2004025316.tif 000003
【図２】
2004025316.tif 000004
【図３】
2004025316.tif 000005
【図４】
2004025316.tif 000006
【図５】
2004025316.tif 000007